ЖЕЛЕЗОСОДЕРЖАЩИЙ ЦЕОЛИТ, СПОСОБ ПОЛУЧЕНИЯ ЖЕЛЕЗОСОДЕРЖАЩИХ ЦЕОЛИТОВ И СПОСОБ КАТАЛИТИЧЕСКОГО ВОССТАНОВЛЕНИЯ ОКСИДОВ АЗОТА

1. Железосодержащий цеолит, причем число железных центров в расчете на цеолит больше, чем число катионных положений цеолита.
2. Железосодержащий цеолит, получаемый путем реакции в газовой фазе с пентакарбонилом железа, имеющий большую удельную поверхность, чем железосодержащие цеолиты, получаемые аналогичным образом путем ионного обмена, и/или более гидротермически стабилен, чем железосодержащие цеолиты, получаемые аналогичным образом путем ионного обмена.
3. Железосодержащий цеолит со структурой «БЕТА», получаемый путем реакции в газовой фазе с пентакарбонилом железа, причем число кластеров железа, которые больше 10 нм, составляет менее 15 масс.% от общего количества железа.
4. Железосодержащий цеолит со структурой «БЕТА» по п.3, причем число кластеров железа, которые больше 10 нм, составляет менее 5 масс.% от общего количества железа.
5. Железосодержащий цеолит со структурой «БЕТА» по п.п.3 или 4, причем содержание железа в металлической форме составляет от 0,01 до 20 масс.% от цеолитного материала.
6. Способ получения железосодержащего цеолитного материала, отличающийся тем, что легирование железом проводят посредством реакции в газовой фазе с применением пентакарбонила железа, и легирование железом проводят в две частичные стадии: (i) обработка в газовой фазе и (ii) термическое разложение.
7. Способ по п.6, отличающийся тем, что на частичной стадии (i) через цеолитный материал пропускают поток газообразного пентакарбонила железа с концентрацией пентакарбонила железа в газовом потоке от 0,1-100 об.% при температуре от 10 до 250°C, давлении от 0,1 до 10 бар в течение периода от 0,1 мин до 10 ч.
8. Способ по п.6, отличающийся тем, что на частичной стадии (ii) через загруженный пентакарбонилом железа цеолитный материал пропускают поток газа-носителя, причем температура на стадии (ii) составляет от 10 до 500°C, давление от 0,1 до 10 бар, а длительность реакции от 0,1 мин до 10 ч.
9. Способ по пп.6-8, отличающийся тем, что еще на частичной стадии (iii), через цеолитный материал пропускают поток газа-носителя при температуре от 500 до 1000°C и давлении от 0,1 до 10 бар.
10. Применение железосодержащего цеолитного материала по пп.1, 2 или 3-5 для каталитического восстановления оксидов азота с добавлением аммиака или предшественников аммиака.